(57)【要約】      （修正有）【課題】従来のマグネシア−クロム質れんがの弱点であった耐スラグ浸潤性を著しく改善し、耐用性を著しく向上させること。【解決手段】クロム（ＩＩＩ）塩をクロムイオンの状態として水などの溶液中に溶解させた溶液としてマグクロれんが中に含浸させることで、れんがの内部の微細な気孔まで均一にクロム（ＩＩＩ）塩を含浸し、そのご加熱する事でクロム（ＩＩＩ）塩が分解し酸化クロム（エスコライト）を生成させることができ、耐スラグ浸潤性を改善したマグクロれんがを得ることができる。すなわち、マグネシア−クロム質れんがに、クロムＩＩＩ塩を溶解した溶液を含浸させ、れんが組織の中にクロム（ＩＩＩ）塩を含有せしめる。【選択図】なし【特許請求の範囲】
【請求項１】
マグネシア−クロム質れんがにクロム（ＩＩＩ)塩を溶解した溶液を含浸することを特徴とする塩基性れんがの製造方法。
【請求項２】
クロム（ＩＩＩ）塩として、酢酸クロム(ＩＩＩ)、硫酸クロム(ＩＩＩ)、硝酸クロム（ＩＩＩ）および塩化クロム(ＩＩＩ)のうち１種以上を使用する請求項１に記載の塩基性れんがの製造方法。
【請求項３】
クロム(ＩＩＩ)塩の含浸量が、Ｃｒ２Ｏ３(エスコライト)に換算してマグネシア−クロム質れんが中で０．３質量％以上３質量％以下となるようにする請求項１または請求項２に記載の塩基性れんがの製造方法。
【発明の詳細な説明】
【技術分野】
【０００１】
本発明は焼却炉、セメントロータリーキルン、あるいは溶融金属容器等に使用する塩基性れんがの製造方法に関する。
【背景技術】
【０００２】
焼却炉や廃溶融炉などに使用する塩基性れんがとしては、マグネシア−クロム質れんが（以下「マグクロれんが」と記す。）が使用される場合が多い。マグクロれんがは、マグネシアとクロム鉱を主原料としたれんがであり、通常１０質量％以上のＣｒ２Ｏ３を含有する。このＣｒ２Ｏ３を主成分とするスピネル族鉱物（ＭｇＲ２Ｏ４；Ｒ＝Ｃｒ、Ｆｅ、Ａｌ）がれんがの焼成中にマトリックスに析出（二次スピネル）し、マグネシアを主体とする骨材と結合する。そのため、マトリックス部のスラグ浸潤に対する抵抗性が高くなる。しかしながら、昨今の操業条件の過酷化によって、従来のマグクロれんがではスラグ浸潤に対する抵抗性が不十分となる場合が増えてきている。
【０００３】
このため、マグクロれんがのスラグ浸潤抑制を図る手法は従来から種々検討されてきた。例えば、マグクロれんがの出発原料として酸化クロム(エスコライト(Ｅｓｋｏｌａｉｔｅ))粉末を配合し焼結を促進させて緻密化する(特許文献１参照)、金属クロムなどを配合し焼成時の体積膨張を利用して緻密化する、などの方法が提案されている。しかし、実際にはこれらの方法では緻密化、あるいは先述の二次スピネルの高純度化(Ｃｒ含有量を増加させる)による耐食性向上、熱間強度向上には有効であるが、スピネル鉱物はＣａＯ、ＳｉＯ２を主体とするスラグとの反応性に乏しいため、スラグ浸潤の抑制には有効性が限られており、特に熱履歴を受ける使用条件の窯炉では構造的スポーリングが発生し、耐用面での改善効果は不十分であった。
【０００４】
特許文献２には、焼成後に酸化クロム微粉末を含浸したＦｅ−Ｃｒ合金添加マグクロれんがが記載されている。具体的には、焼成耐火物を、平均粒度０．６μｍの酸化クロム微粉末を５ｖｏｌ％の界面活性剤を添加したイオン交換水（ｐＨ７）中に分散した水溶液中に浸し、これを真空に減圧して耐火物気孔中に酸化クロム微粉末を含浸する方法が記載されている。この含浸により、溶融スラグの浸透経路となる半径５μｍ以上の開気孔を細孔化し、かつ不連続にすることが可能となり、スラグ浸透が抑制されると記載されている。また、気孔内に充填された酸化クロムはスラグと反応し粘性の高い液相を生成するため、それ以上のスラグ浸透が防止されるとも記載されている。
【０００５】
しかしながら、平均粒度０．６μｍの酸化クロム微粉末を分散した水溶液中へれんがを含浸しても、内部まで酸化クロム微粉末を含浸することは不可能である。その理由は、酸化クロム微粉末を含む水溶液がれんがの微細な気孔に浸入すると、瞬時に水分のみがれんが組織中に吸い込まれて酸化クロム微粉末の濃度が急上昇し、水溶液は高粘性なスラリーとなるため、表面近くの気孔が詰まってしまうためである。このため、実際にはスラグ浸透抑制効果はほとんど得られない。
【０００６】
【特許文献１】特公昭５７−５７４２８号公報
【特許文献２】特開平９−５２７５５号公報
【発明の開示】
【発明が解決しようとする課題】
【０００７】
本発明の課題は、従来のマグクロれんがの弱点であった耐スラグ浸潤性を著しく改善し、耐用性を著しく向上させることにある。
【課題を解決するための手段】
【０００８】
上記課題を解決するために種々研究を積み重ねた結果、クロム(ＩＩＩ)塩をクロムイオンの状態として水などの溶液中に溶解させた溶液としてマグクロれんが中に含浸させることで、れんがの内部の微細な気孔まで均一にクロム（ＩＩＩ）塩を含浸し、その後加熱することでクロム（ＩＩＩ）塩が分解しＣｒ２Ｏ３(エスコライト)を生成させることができ、耐スラグ浸潤性を著しく改善したマグクロれんがが得られることを知見した。
【０００９】
すなわち、本発明は、マグクロれんがに、クロム(ＩＩＩ)塩を溶解した溶液を含浸することを特徴とする塩基性れんがの製造方法である。
れんがの組織中に鉱物相としてのＣｒ２Ｏ３(エスコライト)を存在せしめることによって、耐スラグ浸潤性が著しく向上する。すなわち、Ｃｒ２Ｏ３(エスコライト)は二次スピネルに比べてスラグとの反応性が高いため、優先的にスラグと反応し、スラグの融点を上昇させることによって、れんが内部へのスラグ浸潤を強力に抑制する。しかも、本発明においては、クロム(ＩＩＩ)塩がクロムイオンとしてれんがの組織に内部まで均一に浸透するため、微細な気孔にもこのＣｒ２Ｏ３(エスコライト)が存在することになり、その結果極めて優れたスラグ浸潤抑制効果が得られる。
【００１０】
クロム(ＩＩＩ)塩としては、酢酸クロム(ＩＩＩ)、硫酸クロム(ＩＩＩ)、硝酸クロム（ＩＩＩ）および塩化クロム(ＩＩＩ)のうち１種以上を使用することができる。これらの化合物が好適な理由としては、クロム(ＩＩＩ) 塩の中で比較的入手しやすいこと、水などの溶媒への溶解度が高いこと、熱分解後のＣｒ２Ｏ３(エスコライト)収率が高いことなどが挙げられる。
【００１１】
さらに、クロム(ＩＩＩ)塩の含浸量は、Ｃｒ２Ｏ３(エスコライト)に換算してマグクロれんが中で０．３質量％以上３質量％以下となるようにすることが好ましい。０．３質量％未満では、スラグ浸潤防止効果が不十分となり、３質量％を超えるとれんが組織が緻密になりすぎ、耐熱スポーリング性が低下する。
【発明の効果】
【００１２】
本発明によって、マグクロれんがのスラグ浸潤、およびそれに伴う構造的スポーリングを著しく減少させることが可能となり、その耐用性を飛躍的に向上させることが可能となる。
【発明を実施するための最良の形態】
【００１３】
本発明においてマグクロれんがとしては、一般的な焼成マグクロれんがであれば問題無く使用することができる。例えば、ダイレクトボンドタイプ、リボンドタイプあるいはセミリボンドタイプ等が使用できる。
【００１４】
クロム（ＩＩＩ）塩としては、酢酸クロム(ＩＩＩ)、硫酸クロム(ＩＩＩ)、硝酸クロム（ＩＩＩ）および塩化クロム(ＩＩＩ)のうち１種以上を使用することができる。具体的には、酢酸クロム(ＩＩＩ)６水塩、硫酸クロム(ＩＩＩ)１８水塩、硝酸クロム（ＩＩＩ）９水塩、塩化クロム(ＩＩＩ)６水塩等である。これらのクロム（ＩＩＩ）塩のなかでも、塩化クロム(ＩＩＩ)６水塩は、溶解度が大きいため含浸量のコントロールが容易であるのでより好ましい。    
このクロム（ＩＩＩ）塩を、水などの液体にクロムイオンとして溶解したクロムイオン含有溶液を作製し、このクロムイオン含有溶液中にマグクロれんがを浸漬する。
【００１５】
溶液中から取り出されたれんがは、必要に応じて、溶媒を揮発させるために乾燥される。この際に、またはこの後工程として、クロム（ＩＩＩ）塩を熱分解するための熱処理を実施することもできる。クロム（ＩＩＩ）塩を熱分解するとＣｒ２Ｏ３(エスコライト)が得られるが、れんが使用時の加熱によってもクロム（ＩＩＩ）塩が熱分解されるため、溶媒を揮発させるための乾燥のみでも特に問題はない。さらに、含浸と乾燥の工程を繰り返すことでクロム（ＩＩＩ）塩の含浸量を増やすこともできる。
【実施例】
【００１６】
主たる原料として、マグネシアクリンカー３０質量％、クロム鉱２０質量％、電融マグクロクリンカー５０質量％を配合し、公知の方法によって製造されたマグクロ焼成れんがを表１の通り、クロム（ＩＩＩ）塩溶液に含浸した。このマグクロれんがのかさ比重は３．２４、見掛け気孔率は１４％、１４００℃における曲げ強さは１２．０ＭＰａであった。含浸条件は常温、常圧で３０分間である。その後、れんがを取り出し、１１０℃×２４時間乾燥した。その後、れんがの一部を酸化雰囲気で１２００℃×３時間、熱処理した。
【００１７】
表１に記載した「含浸量」は、含浸・１１０℃乾燥処理前後の試料の質量を測定することによって求めた。なお、各種のクロム（ＩＩＩ）塩とＣｒ２Ｏ３の式量の比をもって、Ｃｒ２Ｏ３量に換算表示した。
【００１８】
これらのれんが中の鉱物相を同定し、耐食性試験に供した。
【００１９】
鉱物相の同定にはＸ線回折法を用いた。また、耐食性試験は回転侵食法にて実施した。条件は１７００℃×４時間、使用スラグはＣａＯ／ＳｉＯ２比＝１.５の合成スラグを用い、３０分ごとにスラグを交換した。試験前後の試料寸法、試験後のスラグ浸潤厚みを測定し、減寸およびスラグ浸潤厚みを、試料「Ａ」の値を１００とした指数にて表示した。
【００２０】
その結果、(１)含浸処理を実施した試料は、鉱物相としてクロム（ＩＩＩ）塩および／またはＣｒ２Ｏ３(エスコライト)が検出されること、(２)含浸処理を実施した試料は、未処理の試料「Ａ」と比較してスラグ浸潤厚みが大きく減少しており、耐スラグ浸潤性に著しい効果があること、の２点が明らかになった。
【００２１】
比較例Ｈは、平均粒径０．５μｍ、Ｃｒ２Ｏ３純度９９質量％の酸化クロム微粉末１００質量部、分散剤０．３質量部、水６０質量部を混練して懸濁液を作製し、この懸濁液にマグクロれんがを含浸したものである。耐食性試験の結果を実施例のマグクロれんがと比較すると、特にスラグ浸潤厚みが大きく、未含浸のもの（試料「Ａ」）とほとんど変わらない。これは先に述べたとおり、酸化クロムの含浸効果が表面近くに限定され、れんが内部の気孔に含浸されていないためと考えられる。
【００２２】
【表１】
2007070220.tif 000002